Способ получения термоэлектрического материала для термоэлектрических генераторных устройств на основе теллурида свинца

1. Способ получения термоэлектрического материала для термоэлектрических генераторных устройств на основе теллурида свинца, включающий синтез материала заданного состава сплавлением исходных компонентов шихты на основе теллура и свинца, отличающийся тем, что сплавление производится в алундовом тигле в атмосферной среде, предварительно нагретый до температуры 760-780°C с последующим расплавлением в нем флюса (буры) при температуре 830-860°C до однородной прозрачного вида жидкой фазы, затем в тигель загружаются свинец и теллур в виде маленьких кусков размером 1-3 мм и проводится синтез при постоянном перемешивании расплава путем воздействия акустическими волнами частотой 22-24 кГц и мощностью 400-600 Вт, в течение 30-50 минут при температуре 880-910°C, после чего расплав выдерживается в течение 15-20 минут при температуре 900-930°C, затем охлаждается со скоростью 100-150 град./мин до температуры 550-600°C, после чего подвергается гомогенизирующему отжигу в течение 8-10 часов.
2. Способ по п. 1, отличающийся тем, что дополнительно к исходным компонентам добавляют селенид кадмия.